(57)【要約】【課題】コイル内で均一で優れた磁気特性を有するアパーチャーグリル用素材、そのアパーチャーグリル用素材を用いたアパーチャーグリル及びそのアパーチャーグリルを組み込んだ色ずれのないカラー受像管を提供する。【解決手段】Ｍｎを０．６０重量％以上、Ｐを０．１〜１．０重量％、およびＡｌを０．０３重量％以下、残部Ｆｅおよび不可避的不純物からなる低炭素合金鋼を、再結晶しない温度で熱処理による形状修正処理を施してカラー受像管用アパーチャーグリル用素材を得、その素材を用いてアパーチャーグリルを製造し、そのアパーチャーグリルを組み込んだカラー受像管を得る。【選択図】　　　なし【特許請求の範囲】
【請求項１】
Ｍｎを０．６０重量％以上、Ｐを０．１〜１．０重量％、およびＡｌを０．０３重量％以下、残部Ｆｅおよび不可避的不純物からなる低炭素合金鋼からなることを特徴とするカラー受像管用アパーチャーグリル用素材。
【請求項２】
Ｃを０．０５重量％以下、Ｍｎを０．６０重量％以上、Ｐを０．１〜１．０重量％、およびＡｌを０．０３重量％以下、残部Ｆｅおよび不可避的不純物からなる低炭素合金鋼からなることを特徴とするカラー受像管用アパーチャーグリル用素材。
【請求項３】
Ｍｎを０．６０重量％以上、Ｐを０．１〜１．０重量％、およびＡｌを０．０３重量％以下、残部Ｆｅおよび不可避的不純物からなる低炭素合金鋼帯に、再結晶しない温度で熱処理による形状修正処理を施してなることを特徴とするカラー受像管用アパーチャーグリル用素材。
【請求項４】
Ｃを０．０３重量％以下、Ｍｎを０．６０重量％以上、Ｐを０．１〜１．０重量％、およびＡｌを０．０３重量％以下、残部Ｆｅおよび不可避的不純物からなる低炭素合金鋼帯に、再結晶しない温度で熱処理による形状修正処理を施してなることを特徴とするカラー受像管用アパーチャーグリル用素材。
【請求項５】
Ｍｎを０．６０重量％以上、Ｐを０．１〜１．０重量％、およびＡｌを０．０３重量％以下、残部Ｆｅおよび不可避的不純物からなる低炭素合金鋼帯に表面粗さＲａ（ＪＩＳ　Ｂ　０６０１）が０．１〜０．８μｍとなるように表面粗度付与処理を施し、再結晶しない温度で熱処理による形状修正処理を施してなることを特徴とするカラー受像管用アパーチャーグリル用素材。
【請求項６】
Ｃを０．０３重量％以下、Ｍｎを０．６０重量％以上、Ｐを０．１〜１．０重量％、およびＡｌを０．０３重量％以下、残部Ｆｅおよび不可避的不純物からなる低炭素合金鋼帯に表面粗さＲａ（ＪＩＳ　Ｂ　０６０１）が０．１〜０．８μｍとなるように表面粗度付与処理を施し、再結晶しない温度で熱処理による形状修正処理を施してなることを特徴とするカラー受像管用アパーチャーグリル用素材。
【請求項７】
Ｓｉを０．０５重量％以下含有する、請求項１〜６のいずれかに記載のアパーチャーグリル用素材。
【請求項８】
Ｎを０．００４０〜０．０３０重量％含有する、請求項１〜７のいずれかに記載のカラー受像管用アパーチャーグリル用素材。
【請求項９】
Ｃｕを０．００１重量％を超えて含有する、請求項１〜８のいずれかに記載のカラー受像管用アパーチャーグリル用素材。
【請求項１０】
Ｓを０．１０重量％以下含有する、請求項１〜９のいずれか記載のカラー受像管用アパーチャーグリル用素材。
【請求項１１】
請求項１〜１０のいずれかに記載のアパーチャーグリル用素材を用いたカラー受像管用アパーチャーグリル。
【請求項１２】
請求項１１のアパーチャーグリルを組み込んだカラー受像管。
【発明の詳細な説明】
【０００１】
【発明の属する技術分野】
本発明は、カラー受像管用アパーチャーグリル用素材、アパーチャーグリルおよびそれを組み込んだカラー受像管に関する。より詳細には、優れた引張強度および高温クリープ強度を有するカラー受像管用アパーチャーグリル用素材、アパーチャーグリルおよびそれを組み込んだカラー受像管に関する。
【０００２】
【従来の技術】
カラー受像管に使用されるアパーチャーグリルは、その製造に際して大きな張力を負荷した状態でフレームに溶接されるため、カラー受像管用アパーチャーグリル用素材は少なくとも　７５０ＭＰａの引張強度を有していることが必要とされている。そのため現在使用されているカラー受像管用アパーチャーグリル用素材としては、強加工を施して加工強化した低炭素鋼板が使用されている。
【０００３】
さらに、フレームに溶接された後黒化するための熱処理が施されるが、黒化後のアパーチャーグリルを構成している各テープが弛むことなく張力が負荷された状態を保持するために、熱処理は鋼の再結晶温度以下の４５５℃で１５分程度の短時間で実施されている。しかし、この黒化熱処理条件では拡散現象を回避することができず、拡散によりテープに延びが生じ、テープが捻れたり切れたりする原因となっている。このため、カラー受像管用アパーチャーグリル用素材としては、　７５０ＭＰａ以上の引張強度と、４５５℃×１５分の黒化熱処理で延びが生じない、すなわち　２９４ＭＰａの引っ張り応力を負荷した際の伸びが　０．４％以下であるクリープ強度を有していることが必要とされる。
【０００４】
カラー受像管は、電子銃と電子ビームを映像に換える蛍光面から構成されており、電子ビームが地磁気により偏向されることを防止するため、受像管内部は磁気シールド材で被覆されている。アパーチャーグリルは、この磁気シールド材としての作用をも有している必要があり、磁気特性としての磁束密度（Ｂｒ）が大きく、保磁力（Ｈｃ）が小さい、すなわち磁束密度と保磁力の比（Ｂｒ／Ｈｃ）が大きい材料が求められる。しかし、上記のように高い降伏強度を得るために強加工が施され、かつ黒化熱処理も再結晶温度以下で行われる低炭素鋼板においては、磁束密度が０．８テスラ（Ｔ）以下と小さく、また保磁力が約４００Ａ／ｍと大きく、したがってＢｒ（Ｔ）／Ｈｃ（Ａ／ｍ）が　約０．００２と小さく、磁気シールド材として劣っている。
【０００５】
従来、低炭素鋼板の引張降伏強度を向上させる方法としては、ＣやＮなどによる固溶強化法があるが、鋼中のＣやＮの量が多くなると炭化物や窒化物が増加し、磁壁の移動が妨げられるようになり、磁気特性が劣化する。また、クリープ強度を向上させる方法として鋼中に炭化物などを析出させる方法があるが、これらの析出物のほとんどは粒径がミクロンオーダーで大きく、これらは磁壁の移動を妨害し、磁気特性を大きく劣化させるため、このような方法は、現行のカラー受像管用アパーチャーグリル用素材の製造方法として適用されていない。
【０００６】
その他のアパーチャグリルタイプのマスク用鋼板素材に関し、Ｎを４０〜１００ＰＰＭ含有し、Ｍｎを０．２０〜０．６０重量％含有する極低炭素鋼板が有する高強度および高温クリープ特性により、黒化処理時のクリープ伸びを低減する方法が公開されている（例えば特許文献１参照）。この場合、溶質原子Ｎは溶媒原子Ｆｅに比べて、原子半径が著しく小さいため、ＮはＦｅ結晶格子中において侵入型固溶体を形成し、所謂、コットレル雰囲気を形成する。黒化処理温度のような高温において、Ｆｅ中のＮは拡散速度が速いので、クリープ伸び、すなわち転位クリープのまわりにＮ原子が集まって、雲のようなコットレル雰囲気を形成し、転位クリープの動きを抑制する作用を生じるので、クリープ伸びが低減される効果を有すると考えられている。しかしながら、アパーチャーグリルが磁気シールドの役割もあるため、高い軟磁気特性を要求されており、これらの方法では限界がある。
さらに、カラー受像管用アパーチャーグリル用素材として、Ｃｕを０．０５〜２．５重量％、Ｎｂを０．００１〜０．５重量％を含有する低炭素鋼板を採用することによって、磁気特性と引張強度及び高温クリープ強度を高めるようにしたものが提案されている（特許文献２参照）。この場合は、Ｃｕを添加した極低炭素鋼中に、時効処理によってナノメータオーダーの微細なＣｕ相（ε相）を析出させ、さらにＮｂを添加することにより、ＮｂＣ析出による強化を併用することにより、優れた引張強度を確保することができたと考えられる。しかしながら、この場合は，コストの点で未だ満足するものではない。
【０００７】
【特許文献１】
特許第２５４８１３３号公報
【特許文献２】
特開平２００２−２１２６７８号公報
【０００８】
【発明が解決しようとする課題】
本発明は、上記従来技術の欠点を克服しようとするもので、優れた引張強度および高温クリープ強度を有するとともに、現行材よりも優れた磁気特性を有し、且つコストの低減を図ることができるカラー受像管用アパーチャーグリル用素材およびその製造方法を提供することを課題とする。
【０００９】
【課題を解決するための手段】
本発明者においては、Ｐを０．１〜１．０重量％とすることで、Ｐの固溶強化効果により７５０ＭＰａ以上の引張強度を実現できたと考えられ、更に、時効処理による焼鈍でＢｒ（Ｔ）／Ｈｃ（Ａ／ｍ）は、０．００２５以上となり優れた磁気特性が得られることが判明した。
即ち、本発明のカラー受像管用アパーチャーグリル用素材は、Ｍｎを０．６０重量％以上、Ｐを０．１〜１．０重量％、およびＡｌを０．０３重量％以下、残部Ｆｅおよび不可避的不純物からなる低炭素合金鋼からなることを特徴とする。本発明のカラー受像管用アパーチャーグリル用素材は、Ｃを０．０５重量％以下、Ｍｎを０．６０重量％以上、Ｐを０．１〜１．０重量％、およびＡｌを０．０３重量％以下、残部Ｆｅおよび不可避的不純物からなる低炭素合金鋼からなることを特徴とする。
本発明のカラー受像管用アパーチャーグリル用素材は、Ｍｎを０．６０重量％以上、Ｐを０．１〜１．０重量％、およびＡｌを０．０３重量％以下、残部Ｆｅおよび不可避的不純物からなる低炭素合金鋼帯に、再結晶しない温度で熱処理による形状修正処理を施すことを特徴とする。
本発明のカラー受像管用アパーチャーグリル用素材は、Ｃを０．０３重量％以下、Ｍｎを０．６０重量％以上、Ｐを０．１〜１．０重量％、およびＡｌを０．０３重量％以下、残部Ｆｅおよび不可避的不純物からなる低炭素合金鋼帯に、再結晶しない温度で熱処理による形状修正処理を施すことを特徴とする。本発明のカラー受像管用アパーチャーグリル用素材は、Ｍｎを０．６０重量％以上、Ｐを０．１〜１．０重量％、およびＡｌを０．０３重量％以下、残部Ｆｅおよび不可避的不純物からなる低炭素合金鋼帯に表面粗さＲａ（ＪＩＳ　Ｂ　０６０１）が０．１〜０．８μｍとなるように表面粗度付与処理を施し、再結晶しない温度で熱処理による形状修正処理を施すことを特徴とする。
本発明のカラー受像管用アパーチャーグリル用素材は、Ｃを０．０３重量％以下、Ｍｎを０．６０重量％以上、Ｐを０．１〜１．０重量％、およびＡｌを０．０３重量％以下、残部Ｆｅおよび不可避的不純物からなる低炭素合金鋼帯に表面粗さＲａ（ＪＩＳ　Ｂ　０６０１）が０．１〜０．８μｍとなるように表面粗度付与処理を施し、再結晶しない温度で熱処理による形状修正処理を施すことを特徴とする。
【００１０】
前記素材は、Ｓｉを０．０５重量％以下含有することが望ましく、Ｎを０．００４０〜０．０３０重量％含有することが望ましく、Ｃｕを０．００１重量％を超えて含有することが望ましく、Ｓを０．１０重量％以下含有することが望ましい。
【００１１】
本発明のカラー受像管用アパーチャーグリルは、前記の何れかに記載のアパーチャーグリル用素材をもちいたものであることを特徴とする。
本発明のカラー受像管は、前記のアパーチャーグリルを組み込んだものであることを特徴とする。
【００１２】
【発明の実施の形態】
本発明のアパーチャーグリルの素材として用いる低炭素鋼としては、真空脱ガス法を用いて脱炭および脱窒処理し、鋼中の炭化物および窒化物を減少させ、熱延したものが好ましい。まず、本発明のアパーチャーグリルの素材に用いる鋼に含有される元素の種類、およびその含有量の限定理由について説明する。
【００１３】
Ｃは、鋼中に固溶して、材料硬さを増し、引張強度およびクリープ強度が向上するので、添加する必要があるが、Ｃ量が多いと炭化物が増加し、エッチング特性が妨げられる原因となるので、上限を０．０５重量％の含有量とするのが好ましい。より望ましくは０．０１重量％以下とする。下限は、真空脱ガス処理あるいは箱形焼鈍炉によるオープンコイル焼鈍（ＯＣＡ）で実用的に低減可能な、０．０００１重量％の含有量とするのが好ましい。より好ましくは０．０００２重量％以上の含有量であり、さらに好ましくは０．００５重量％以上の含有量である。
【００１４】
Ｍｎは本発明の重要な成分であり、アパーチャーグリルとしてのクリープ特性を向上させるためにはＭｎの含有量は多い程好ましく、下限を０．６０重量％とするが、上限は製造コストとエッチング性の観点より、３．０重量％以下が好ましい。
【００１５】
Ｐは、重要な元素で、固溶効果により、機械強度を向上させる。０．１重量％以上添加すると効果がある。多すぎると、エッチング性を阻害するため、上限は１．０重量％とする。
【００１６】
Ａｌは、Ｍｎと同様に本発明の重要な元素であり、脱酸剤として製鋼工程において用いられ、鋼の清浄度を向上する効果を有する。このため、０．００１重量％以上の含有量とすることが好ましい。一方、Ａｌを多量に含有すると、固溶硬化による脆化を生じるうえ、エッチング特性を劣化するだけでなく、鋼中の固溶Ｎと結合しＡｌＮとなり、固溶Ｎを低減させてクリープ特性を劣化させるため、上限を０．０３重量％以下の含有量とする。
【００１７】
Ｎは前記のように、鋼中に固溶して、材料硬さを増し、引張強度およびクリープ強度が向上するので、添加する必要がある。さらには高硬度の窒化物を形成するうえ、この窒化物が結晶粒内に微細に分散することにより、転位クリープの移動を阻止する効果を有するので、特にクリープ強度を向上する効果を有す。
このため、０．００４０重量％以上の含有量とすることが好ましい。より好ましくは０．００７重量％以上の含有量である。
一方、Ｎ量が多いと窒化物が増加し過ぎて、材料を脆化するので、０．０３重量％以下の含有量とするのが好ましい。より好ましくは０．０１７重量％以下の含有量である。
【００１８】
Ｓｉは０．０５重量％以下とする。０．０５重量％を超えると、黒化膜の密着性を劣化する。
Ｓは、結晶粒界に偏析し、エッチング特性を著しく阻害するうえ、素材の脆化の原因にもなるので、含有量は少ないほうが好ましく、０．１０重量％以下とするのが好ましい。さらに好ましくは０．０５重量％以下の含有量である。
【００１９】
Ｃｕは鋼中に固溶して、材料硬さを増し、引張強度およびクリープ強度が向上するので、添加しても良い。添加する場合、０．００１重量％を超えた含有量とすることが好ましい。より好ましくは０．００２重量％以上の含有量であり、さらに好ましくは０．００３重量％以上の含有量である。
一方、Ｃｕ量が多いとエッチング速度を低下し、エッチング液を汚染するので、２．０重量％以下の含有量とするのが好ましい。さらに好ましくは０．１重量％以下の含有量である。
【００２０】
Ｃｒは、鋼中に固溶して、材料硬さを増し、引張強度およびクリープ強度が向上するので、添加しても良い。添加する場合、Ｃｒは鋼中に残存する固溶窒素（Ｎ）との相互作用により、コットレル雰囲気を形成したＮの拡散を抑制する。特に、４５０℃のような高温ではＮの拡散速度は著しく高くなるため、Ｎのみでの高温の転位の移動を抑制する効果は小さい。Ｃｒは４５０℃の高温でもＮに比べ、拡散速度は小さいため、Ｎと相互作用を生じたＣｒが結果的にＮの拡散を抑え、結果的に転位の移動を妨げることとなる。すなわち、クリープ伸びを低減させる。しかし、一方で、過多のＣｒ量は磁気特性を劣化させるため、Ｃｒ添加量の下限は、０．００１重量％以上の含有量とすることが好ましい。より好ましくは０．００２重量％以上の含有量であり、さらに好ましくは０．００３重量％以上の含有量である。
一方、Ｃｒ量が多いと炭化物を形成し、磁気特性を阻害するので、０．１重量％以下の含有量とするのが好ましい。より好ましくは０．０９重量％以下の含有量とするのが好ましい。さらに好ましくは０．０８重量％以下の含有量である。
【００２１】
Ｔｉは必要により添加しても良い。添加する場合は、０．１０重量％以下が望ましい。０．１０重量％を超えると、焼鈍時の再結晶を抑制し、磁気特性を劣化させるか、または、より高温での焼鈍となり、ヒートバックルが発生し、好ましくない。
【００２２】
Ｎｂは必要により添加しても良い。添加する場合は、０．１０重量％以下が望ましい。０．１０重量％を超えると、焼鈍時の再結晶を抑制し、磁気特性を劣化させるか、または、より高温での焼鈍となり、ヒートバックルが発生し、好ましくない。
【００２３】
Ｂは必要により添加しても良い。添加する場合は、０．０１０重量％以下が望ましい。０．０１０重量％を超えると、ブラウン管内の高真空時にＢが蒸発し、真空を劣化させるので、好ましくない。
【００２４】
次に、本発明のアパーチャーグリル用素材としての薄鋼板の製造方法を説明する。通常の熔解法により、得られた上記組成の溶湯は真空脱ガスあるいはＡｌ、Ｓｉ等による脱酸処理を施し、連続鋳造および熱間圧延工程を経て、熱延板が得られる。酸洗工程において、脱スケール後、冷間圧延し、０．２〜０．３ｍｍの板厚とする。次いで、焼鈍処理により軟化処理後、所定の板厚０．０５〜０．２０ｍｍまで、冷間圧延により仕上げ加工を施す。焼鈍処理は、箱形焼鈍炉、連続焼鈍炉のいずれかを用いても差し支えない。更に、冷間圧延による仕上げ加工後に、表面粗度付与処理を施さず、再結晶しない温度範囲で熱処理を施すか、あるいは、表面粗度付与処理を施した後、再結晶しない温度範囲で熱処理を施す。雰囲気は、非酸化性の雰囲気が良く、例えば、窒素と水素を含んだ還元性雰囲気が特に好ましい。なお、表面粗度付与処理は、良く知られた方法で良く、例えば調質圧延工程で行っても良く、更に所定の板厚０．０５〜０．２０ｍｍまで、冷間圧延する時に行っても良い。また、再結晶しない温度範囲での熱処理を行う前後で、メカニカル方式テンションレベラーあるいはハイドロテンションレベラーによる板の形状を矯正する処理を行っても良い。
冷延板の表面粗さＲａ（ＪＩＳ　Ｂ　０６０１）は０．１〜０．８μｍの範囲が良い。より好ましくは、０．４〜０．６μｍの範囲が良い。０．１μｍ未満では、レジストとの密着性が悪く、０．８μｍを超えると、密着性が良すぎて、現像時に溶解すべき箇所のレジストが残存しやすい。
【００２５】
【実施例】
以下、実施例について本発明をさらに詳細に説明する。表１には、異なった種類の化学組成を有する鋼（実施例１〜５、比較例１〜５）を真空脱ガスして、熔製したスラブを熱間圧延し、２．０ｍｍの熱延板とした際の化学組成を示す。これらの熱延板を硫酸酸洗した後、冷間圧延し、板厚が０．２〜０．３ｍｍの冷延板とした。なお、表１において、ＦＴは熱延板の仕上げ温度を示す。その後、連続式焼鈍炉を用いて、焼鈍処理を施し、さらに冷間圧延により板厚０．１０ｍｍとした。この冷間圧延時、圧延ロールに一定の表面粗度を付与して、冷延板の表面粗さＲａを調整した。一定の表面粗さＲａを付与後、更に再結晶しない程度の熱処理を施した。　また、上記冷間圧延後、改めて粗度付与処理を行い、再結晶しない程度の熱処理を行った。表１及び表２において、実施例３、比較例３〜５は表面粗度付与処理を調質圧延により行った。実施例１〜２、実施例４〜５および比較例１〜２は冷間圧延時に表面粗度を付与した。
【００２６】
【表１】
2004143490.tif 000002
【００２７】
表２は、このようにして得られた供試材について特性試験結果をまとめて示す。引張試験はインストロンタイプ引張試験機にて、クリープ伸びはクリープ試験機（東海製作所製）を用い、負荷応力２９４Ｎ／ｍｍ２をかけて、大気中において４５０℃×６０分保持した際の伸び（％）と、負荷応力２９４Ｎ／ｍｍ２をかけて、大気中において４５０℃×２０分保持を３回繰り返した際の伸び（％）との両者を測定し評価した。
このクリープ強度試験評価は次の基準で定めたものである。すなわち、表２中に記載の「アパーチャーグリル素材時の特性」の欄におけるクリープ伸びを「０．３％以下」に定めた理由は、アパーチャーグリルがフレームに溶接された後、黒化するための熱処理が施されることを想定して、黒化処理後において張力を負荷させた状態でフレームにアパーチャーグリルが取り付けられた後においても、アパーチャーグリルが弛むことなく張力を負荷された状態を保持させうるためのアパーチャーグリル素材の試験条件を定めたものである。この条件として、アパーチャーグリル素材に負荷応力２９４Ｎ／ｍｍ２をかけて、４５０℃で６０分間保持をした後のクリープ伸びを測定したものである。この伸びが０．３％以下であれば、アパーチャーグリルが受像管に組み込まれた後においても、アパーチャーグリルを構成している各テープが弛むことなく、張力を維持した状態で保持できるカラー受像管用アパーチャーグリルを得ることができる。そして、該アパーチャーグリルを組み込んだカラー受像管は電子ビームが地磁気により偏向されることにより、偏光されることが防止され、歪みのない鮮明なカラー受像管を得ることができる。
【００２８】
磁気特性は、４５０℃で１０分にて、焼鈍を施した後、エプスタイン法（１次捲及び２次捲線を施し、外部磁場をかけて測定する方法（評価は７９６Ａ／ｍの磁場をかけた）にて、残留磁束密度Ｂｒ（Ｔ）と保磁力Ｈｃ（Ａ／ｍ）を測定し、Ｂｒ（Ｔ）／Ｈｃ（Ａ／ｍ）を求めた。この磁気特性は０．００２５以上あることが望ましい。
【００２９】
表面粗さＲａはＪＩＳ　Ｂ　０６０１に準じて測定した。また、レジストとの密着性は、乾燥後の厚みが５〜６μｍになるように、水溶性カゼインを塗布した後、カッターで、鋼板まで達するように碁盤目を入れ、セロハンテープによる強制剥離試験を行った。全く剥離がない場合を合格（表２では○と表示）とし、一部でも剥離部があった場合を不合格（表２では×と表示）とした。
【００３０】
さらに、カラー受像管の実機においては、黒化処理に続き、受像管に組み込んだ後に行うベーキング処理、ガラス封着処理などの加熱処理が行われる。このため、アパーチャーグリルのクリープ伸びは、前記アパーチャーグリル素材の伸びよりも大きいものと想定される。従って、本発明では、上記実機の製造工程に鑑み、アパーチャーグリル素材に、２９４Ｎ／ｍｍ２の負荷応力をかけて、常温と４５０℃で２０分間保持の加熱冷却繰り返しを３回したときの伸びを０．６％以下になるようにしたものである。
この伸びが０．６％以下であれば、アパーチャーグリルが受像管に組み込まれた後においても、アパーチャーグリルに対応できるアパーチャーグリル素材であるからである。
【００３１】
【表２】
2004143490.tif 000003
【００３２】
表２より、上記いずれの特性においても本発明品は優れているので、総合評価として、判定の欄に〇または◎の記号を示してある。○または◎は合格範囲を示し、引張強度が７５０ＭＰａ以上、上記のように示した試験条件でのクリープ伸びが０．３％以下、磁気特性（Ｂｒ／Ｈｃ）が０．００２５以上、表面粗さＲａ（ＪＩＳ　Ｂ　０６０１）が、０．１〜０．８μｍ以上及びレジストとの密着性が良好の特性を有する材料を示している。◎は特に、磁気特性（Ｂｒ／Ｈｃ）が０．００３０以上と優れている場合を示している。一方、本発明の範囲内に入らない比較例品は、上記いずれかの特性において劣っているので、総合評価として×または△の記号を示してある。△は若干引張強度が劣る場合を示している。また、比較例２は、Ｓｉの含有量が多いため、表面の黒化膜の密着性が悪かった。
【００３３】
【発明の効果】
以上のように、本発明のカラー受像管用アパーチャーグリル用素材は、エッチング性に優れ、特にＰの固溶強化効果により剛性・引張り強度を高めてハンドリング性に優れた高強度特性を実現でき、且つ優れた磁気特性を持つ素材を低コストで実現でき、該素材により製造されたアパーチャーグリルは、引張強度、高温クリープ強度およびレジストとの密着性を有し、且つ優れた磁気特性（Ｂｒ／Ｈｃ）を有するので、画面の色ずれのないアパーチャーグリル方式カラー受像管を得ることができる。